(57)【特許請求の範囲】
【請求項１】
防蟻剤、防腐剤およびジエチレングリコールモノアルキルエーテルを沸点が２００℃以上の非水溶性有機溶剤に溶解した組成物において、ジエチレングリコールモノアルキルエーテルのアルキル基の炭素数が８〜１０である木材保存剤。
【請求項２】
ジエチレングリコールモノアルキルエーテルのアルキル基がｎ−オクチル、２−エチルヘキシル、ｎ−ノニル、ｎ−デシルである請求項１記載の木材保存剤。
【請求項３】
ジエチレングリコールモノアルキルエーテルを全量１００重量部に対して１５〜５０重量部含有する請求項１または２記載の木材保存剤。
【発明の詳細な説明】
【０００１】
【産業上の利用分野】
本発明は、家屋等木造建造物に重大な被害を与える木材腐朽菌や白蟻等に対して長期間にわたって優れた予防または防除効果を有する木材保存剤に関する。
【０００２】
【従来の技術】
一般に建築物においては、その内装材として木材が多く使用されており、また我国の家屋は主として木造のものが多く、多量の木材が構造材として用いられている。内装材あるいは構造材である木材は白蟻による被害や腐朽による被害を受け、時として甚大な損失をもたらす。
従来より木材を生物劣化から保護するため、種々の木材保存剤が使用されている。例えば白蟻防除剤としては有機塩素系の薬剤（例えば、一般名クロルデン）が多用されてきたが、臭気、かぶれ、人畜に対する安全性や環境汚染の点で問題を有しているため、使用禁止となった。一方防腐成分としては、フェノール系、ナフタレン系木材防腐剤が使用されてきたが、フェノール系、ナフタレン系は臭気、かぶれ、刺激性、人体に対する毒性、環境汚染などの点で問題を有している。これらの事情から、かぶれの心配や刺激性がなく環境汚染の心配も無い薬剤の開発が望まれている。現在では防蟻剤として有機リン系薬剤や合成ピレスロイド系薬剤等が、木材防腐剤として有機ヨード系薬剤が主に用いられており、アゾール系薬剤も用いられつつある。
【０００３】
【発明が解決しようとする課題】
上述の防蟻剤・防腐剤を含む木材保存剤は残留性が軽減されたが、その分一般的に残効性も短い。そのため長期間にわたり優れた効力を持続させるためには、有効成分濃度を高くする必要があり、環境への負荷や経済性を考えた場合、望ましいものではない。
【０００４】
【課題を解決するための手段】
本発明者らは、極力少ない有効成分濃度で且つ長期間にわたり防蟻防腐性能に優れた効力を示す木材保存剤について鋭意検討を行った結果、特定のジエチレングリコールモノアルキルエーテルを特定量配合する事により、従来の木材保存剤よりも優れた木材保存剤が得られる事を見いだし、本発明を完成させた。
即ち、本発明は防蟻剤、防腐剤およびジエチレングリコールモノアルキルエーテルを沸点が２００℃以上の非水溶性有機溶剤に溶解した組成物において、ジエチレングリコールモノアルキルエーテルのアルキル基の炭素数が８〜１０である木材保存剤であって、刺激性がなく、かぶれを起こすこともなく、少ない有効成分量で長期にわたり木材保存性能を有するものである。
【０００５】
本発明で使用される防腐剤としては、例えば、ｐークロロフェニルー３ーヨードプロパルギルホルマール（以下ＩＦ−１０００と称す）、３ーヨードー２プロピニルブチルカルバメート（ＩＰＢＣ）、３−ブロモー２，３ージヨードー２ープロペニルエチルカルボナート（ＥＢＩＰ）、ジヨードメチルｐ−トリルスルホン、２，３，３−トリヨードアリルアルコール（ＴＩＡＡ）等の有機ヨード系化合物、Ｎ−シクロヘキシル−Ｎ−メトキシ─２，５−ジメチルフランー３ーカルボキシアミド（フルメトシクロックス）、Ｎ−ニトロソーＮ−シクロヘキシルヒドロキシルアミン金属塩、ナフテン酸銅、ナフテン酸亜鉛、２，３，５，６ーテトラクロロイソフタロニトリルおよび４ーブロモー２，５ージクロロフェノール、α−〔２ー（４ークロロフェニル）エチル〕−αー（１，１ージメチルエチル）−１Ｈ−１，２，４−トリアゾール−１ーイルーエタノール（テブコナゾール）、（ＲＳ）−１−〔２ー（２，４ージクロロフェニル）−４−ｎ−プロピルー１，３−ジオキソランー２ーイルメチル〕−１Ｈ−１，２，４−トリアゾール（プロピコナゾール）、２ー（２，４ージクロロフェニル）−１，２，４−トリアゾール−１ーイル）メチル  １，３−ジオキソラン（アザコナゾール）等のアゾール系化合物等を挙げることができる。防腐剤の配合量は、本木材保存剤を１００重量部として０．１〜５．０重量部、好ましくは０．３〜２．０重量部である。
【０００６】
本発明で使用される防蟻剤としては、Ｏ，Ｏ−ジエチルーＯ−３，５，６−トリクロルー２ーピリジルホスホロチオエート（クロルピリホス）、Ｏ，Ｏ−ジエチルーＯ−（αーシアノベンジリデンアミノ）チオホスフェート（ホキシム）、Ｏ，Ｏ−ジエチル−Ｏ−（３−オキソー２ーフェニルー２Ｈーピリダジンー６ーイル）ホスホロチオエート（ピリダフェンチオン）、Ｏ，Ｏ−ジメチル−２−クロル−１−（２，４，５−トリクロロフェニル）ビニルホスフェート（テトラクロルビンホス）等の有機リン系化合物、ｄｌ−３−アリルー２ーメチルー４ーオキソー２ーシクロペンテニルｄｌ−シス，トランスークリサンセメート（アレスリン）、（ＲＳ）ーαーシアノー３ーフェノキシベンジル  （ＲＳ）ー（４ークロロフェニル）ー３ーメチルブタノアート（フェンバレレート）、（ＲＳ）ーαーシアノー３ーフェノキシベンジル  （１ＲＳ，３ＲＳ）  −（１ＲＳ，３ＳＲ）−３−（２，２ージクロロビニル）ー２，２ージメチルシクロプロパンカルボキシラート（シペルメトリン）、３ーフェノキシベンジル  （１ＲＳ，３ＲＳ）−（１ＲＳ，３ＲＳ）−３−（２，２ージクロロビニル）ー２，２ージメチルシクロプロパンカルボキシラート（ペルメトリン）、（Ｓ）ーαーシアノー３ーフェノキシベンジル  （１Ｒ，３Ｓ）−２，２ージメチルー３ー（１，１，２，２ーテトラブロモエチル）シクロプロパンカルボキシラート（トラロメトリン）、（ＲＳ）ーαーシアノー３ーフェノキシベンジル  （ＲＳ）ー（２ークロロー４ートリフルオロメチルフェニル）アミノー３ーメチルブタノアート（フルバリネート）、
【０００７】
（ＲＳ）ーαーシアノー４ーフルオロー３ーフェノキシベンジル  （１ＲＳ，３ＲＳ）−（１ＲＳ，３ＲＳ）−３−（２，２ージクロロビニル）ー２，２ージメチルシクロプロパンカルボキシラート（シフルトリン）、２−（４ーエトキシフェニル）ー２ーメチルプロピル  ３ーフェノキシベンジル  エーテル（エトフェンプロックス）、４ーエトキシフェニル〔３ー（３−フェノキシー４ーフルオロフェニル）プロピル〕ジメチルシラン（シラフルオフェン）、２ーメチルビフェニルー３ーイルメチル  （Ｚ）  −（１  ＲＳ，３ＲＳ）−３−（２−クロロー３，３，３ートリフルオロプロパー１ーエニル）ー２，２ージメチルシクロプロパンカルボキシラート（ビフェントリン）等の合成ピレスロイド系化合物、その他に５ーアミノー３ーシアノー１ー（２，６ージクロロー４ートリフルオロメチルフェニル）ー４ートリフルオロメチルスルフィニルピラゾール（フィプロニル）、１ー（６ークロロー３ーピリジルメチル）ーＮ−ニトロイミダゾリジン−２−イリデンアミン（イミダクロプリド）、トリプロピルイソシアヌレート等を挙げることができる。防蟻剤の配合量は、本木材保存剤を１００重量部として０．００１〜５．０重量部、好ましくは０．０１〜１重量部である。
【０００８】
本発明において使用されるジエチレングリコールモノアルキルエーテルのアルキル基の炭素数は、防蟻効力、防腐効力の増強効果から８〜１０に規定される。炭素数が７以下のものでは、例えばＩＦ−１０００やＩＰＢＣの防腐効力を有効に引き出す事はできない。これは有効成分が充分浸透する前に揮散してしまう事と、水溶解度が高いために溶脱を助長するためと考えられる。また炭素数が１１以上のものでも防蟻剤や防腐剤の効力を有効に引き出す事ができない。これはジエチレングリコールモノアルキルエーテルの脂溶性が高くなりすぎて、それ自体は木材内部へ浸透するものの、ある程度極性を持った有効成分を一緒に木材内部へ浸透させる事ができないものと考えられる。アルキル基の炭素数が８〜１０であるジエチレングリコールモノアルキルエーテルは、脂溶性と水溶性のバランスがとれており、有効成分を木材内部へ浸透させ溶脱や揮散を抑制し、有効成分の残存性を高める事により効力を有効に引き出すものと考えられる。
【０００９】
特開平５−４３４０５号公報において、これらジエチレングリコールモノアルキルエーテルを含む化合物群が防菌防黴剤として開示されているが、これら単独では通常木材保存剤として使用される濃度において全く防蟻効果も防腐効果も示さない。アルキル基の炭素数が８〜１０であるジエチレングリコールモノアルキルエーテルの具体的な例として、ジエチレングリコールモノオクチルエーテル、ジエチレングリコールモノ（２ーエチルヘキシル）エーテル、ジエチレングリコールモノノニルエーテル、ジエチレングリコールモノデシルエーテル、ジエチレングリコールモノフェネチルエーテル、ジエチレングリコールモノスチリルエーテル、等を挙げることができ、これらは単独または２種以上を混合して使用する事ができる。またアルキル基の炭素数が８〜１０であるジエチレングリコールモノアルキルエーテルの配合量については、有効性から考えて１０重量部以上であることが好ましく、さらに好ましくは１５〜５０重量部である。
【００１０】
沸点が２００℃以上の非水溶性有機溶剤としては、防蟻剤、防腐剤およびアルキル基の炭素数が８〜１０であるジエチレングリコールモノアルキルエーテルの混合物に対する溶解力が充分であり、低臭性で且つ人畜に対して安全性が高く環境汚染の恐れが少ないものの中から選ばれ、例えばイソパラフィン系、パラフィン系、ナフテン系、芳香族系、並びにこれらの混合物を挙げることができ、具体例としては、ナフテゾール（日本石油化学（株）製）、アイソゾール（日本石油化学（株）製）、エクソール（エクソン（株）製）、ＭＣオイル（出光興産（株）製）、ハイゾールＳＡＳ−２９６（日本石油化学（株）製）等を挙げることができる。
【００１１】
また、本発明の木材保存剤にさらに他の有効成分や溶解助剤、アルキッド樹脂や石油系樹脂等の固着剤、フッ素化合物やシリコン化合物等の撥水剤、酸化防止剤、紫外線吸収剤、着色剤、防錆剤、香料等の添加剤を配合する事も有用である。本発明の木材保存剤を用いた木材等への処理は、塗布、吹き付け、浸漬、注入、散布等、従来の油性あるいは油溶性の薬剤に適用されてきた方法で行う事ができる。
【００１２】
【実施例】
次に、本発明の実施例、比較例、試験例を示すが、本発明はこれらに限定されるものではない。
【００１３】
実施例１
0003584411.tif 000002
上記成分を３０℃で３０分撹拌し、均一な木材保存剤を調製した。
同様にして以下の実施例，比較例を調製した。
【００１４】
0003584411.tif 000003
【００１５】
0003584411.tif 000004
【００１６】
0003584411.tif 000005
【００１７】
0003584411.tif 000006
【００１８】
0003584411.tif 000007
【００１９】
0003584411.tif 000008
【００２０】
0003584411.tif 000009
【００２１】
試験例１
実施例１〜１６、比較例１〜２２で調製した木材保存剤につき、（財）日本木材保存協会規格第１号に準拠して耐候操作を行い、木片（ブナ）中に残存している有効成分量を定量した。
結果を表８に示した。
【００２２】
0003584411.tif 000010
以上の結果は、本発明の木材保存剤が耐候性に優れる事を示すものである。
【００２３】
試験例２
実施例１〜１６、比較例１〜２２で調製した木材保存剤につき、（財）日本木材保存協会規格第１号に準拠して防腐効力試験を、第１１号に準拠して防蟻試験を実施した。結果を表９に示した。
【００２４】
0003584411.tif 000011
以上の結果は、本発明の木材保存剤が防腐性能、防蟻性能ともに優れている
ことを示すものである。
【００２５】
【発明の効果】
本発明組成物は、防腐性能、防蟻性能が優れており、木材保存剤として有用である。